Brevet FR2529564A1 — publié le 19840106

La résistance aux dégradations atmosphérique a toujours été recherchée pour les peintures et vernis. Le poly chioroprène obtenu par polymérisation du chloroprbne de formule est connu pour ses propriétés remarquables de résistance è l'ozone, résistance au vieillissement atmosphérique, résistance au feu, résistance aux huiles et graisses, pour ses bonnes propriétés adhésives, sa bonne tenue aux basses températures et ses caractéristiques mécanique. proches de celles du caoutchouc naturel. On voit donc l'intdrEt d'utiliser le polychloroprène dans les peintures et vernis pour leur conférer cet ensemble de propriété. sous réserve de surmonter les problèmes techniques et technologiques propres à cette fabrication. D'autre part, la législation actuelle sur les peintures et vernis tend à imposer des peintures dont le solvant ne présente aucun risque pour l'applicateur, ou ne contenant aucun solvant, d'où l'idée d'utiliser le latex de polychloroprène comme élément filmogène remplaçant le solvant. Toutefois, si- actuellement, le latex de polychloroprène est utilisé dans la fabrication des objets au trempé, des papiers et carton imprégnés, des mousses auto-extinguibles, l'enduction des tissus et envers de ta pi., la préparation d'adhésifs en phase aqueuse, il n'existe pas d'utilisation dans le domaine des peintures et vernie compte tenu des difficultés s'opposant b cette application. Bn effet, pour produire une fine dispersion du polychloroprène et pour assurer la stabilité de cette dispersion dans la peinture ou le vernis, on doit utiliser né- cessairement un additif qui est essentiellement i base de soude0 On rencontre alors deux difficultés qui ont emp8ché Jusqu'i ce jour cette application: a) la soude caustique reste au sein du film obtenu et en altère profondément les propriétés, b) la combinaison de la soude caustique et du polychloroprène élimine la possibilité d'action des cations de la molécule de polychloroprène. I1 est difficile de substituer un autre corps à la soude utilisée généralement sous forme de résinate dans le latex de polychloroprène du fait de la nécessité de maintenir la dispersion de polychloroprène à un pH élevé pour éviter sa coagulation, ce qui s'oppose b-l'utilisation de produits de dispersion stables seulement en milieu acide. Enfin, la dispersion du polychloroprène ne supporte pas les contraintes mécaniques qu'impose le broyage des pigments è incorporer dans la peinture et il faut donc effectuer ce broyage préalablement, dans un milieu qui sera ultérieurement miscible avec le latex de polychloroprène. La présente invention a eu pour but de résoudre l'en- semble de ces problèmes et de permettre l'exécution de peintures et vernis à base d'un élément filmogène composé de latex de polychloroprène, et obtenir un produit final prdsentant les propriétés de résistance aux dégradations atmosphériques que lui confère ce polychloroprène. A cet effet, l'objet de l'invention est un procédé de préparation de peinture et vernis qui se caractérise par le fait qu'on prépare d'abord une solution aqueuse sequestrante, destinée à passiver la soude caustique, contenant un composté ou colloïde à fonction acide et une base volatile sn excès, destinée b neutraliser cette fonction acide et è donner b omette solution un pli élevé, par exemple de 9 è 9,5, puis on mélange, en agitant, cette solution sequestrante au latex de polychloroprène et,à ce mélange on ajoute de la soude caustique en excès, la préparation s 'achevant par un lavage à l 'eau et chauffage à température modérée. Pendant le mélange, il se produit un déplacement de la base volatile par la soude, la fonction acide est neutralisée par la soude et la base libérée s'ajoute à l'ex- cès de cette même soude. En opérant ainsi, on ne modifie que faiblement le pH initial de la dispersion de latex de polychioroprène et l'opération se déroule sans coagulation. Le composé à fonction acide ra alors avantageusement choisi parmi ceux dont le sel de sodium de la fonction acide est difficilement ou peu soluble dans l'eau froide, de telle sorte que le sel de sodium qui subsiste dans le film rdaiduel, après évaporation de l'eau et de la base volatile, soit non agressif pour le support à peindre. Sont utilisables comme colloTdes, par exemple, la colophane, l'acide alginique, la caséine et, de préférence, la gomme laque. Comme base volcaline volatile, sont utilisables la morpholine et, de préférence, l'smino-niéthyl-propanol (A.M.P) qui, en présence de soude, sont filmogènes, 'incorporent facilement au latex de polychloroprène et sont compatibles au sein du film formé par ce dernier. A titre nullement limitatif, on a décrit ci-après un exemple de préparation de peintures selon l'invention. Exemple On prépare, tout d'abord, la solution séquestrante (dénommée ci-après solution GL > en dissolvant, pour 1000 parties en poids de solution, an moins 280 parties de gomme laque, et 50 parties d'ANP dans 670 parties d'eau. La solubilisation de la gomme laque, aidée par la présence de l'AMP, est totale et la solution a un pli de 9 à 9,5, à 20 C. On procède ensuite au mélange, à parties en poids égales, de cette solution GL et du latex de polychloroprène (par exemple du latex L 632 de la Société Distugil), puis à ce mélange, on ajcute de la soude caustique en excès, à raison d'environ le tiers du poids de latex ou de solution GL. L'A.M.P qui a permis la solubilisation de la gomme laque dans l'eau se trouve déplacé par la soude caustique et évite la coagulation du latex pendant que la soude permet la dispersion fine du polychloroprène nécessaire à la qualité du film. La soude est éliminée par lavage à l'eau. En fin d'opération, on procède par chauffage à température modérée (40 C environ) à l'élimination de l'eau de la so lutin GL, l'A.M.P s'évaporant simultanément, Comme dans toute fabrication de peinture, il est bon d'ajouter à la base de latex de polychloroprène, au moment de l'addition de la solution GL, des additifs permettant de renforcer la solidité à l'eau, de faciliter l'appliea- tion, de régulariser la rapidité du séchage, de servir de liant pour le broyage des pigments et de concourir à la stabilité en cours de stockage. Pour obtenir ce résultat, on utilise, soit une résine urée-formol, soit une paraffine chlorée, géneralement associées à des agents mouillants. On obtient ainsi, par exemple, la formule de peinture suivante incolore 500 parties en poids de latex de polychloroprène 535 " tI de solution GL 170 " " de soude caustique 325 " " d'émulsion urée-formol 40 " " de paraffine chlorée Les peintures de couleur sont obtenues avec des pigments connus, mais sélectionnés pour dviter les incompatibilités avec le latex de polychloroprène. A titre d'exemples, on choisira, comme pigments, pour le blanc : l'oxyde de titane, l'oxyde d'antimoine, pour le noir : le noir d'ivoire, le carbon black, pour le bleu : la cyanine Lutetia, pour le jaune : le jaune de chrome pour le rouge : le rouge Cresol. Dans l'exemple qui vient d'outre décrit, la solution GL a été formée par la gomme laque et l'A.N.P Cette solution peut être formée aussi, par exemple, en utilisant l'acide alginique, à la place de la gomme laque, et la morpholine, à la place de 1'AMP. Dans ce cas, les proportions d'acide alginique sont un peu plue faibles. Les peintures et vernis selon l'invention présentent, notamment, les avantages suivants Ils ne contiennent aucun solvant toxique, ont un aspect satiné, résistent bien aux températures Jusqu'd 1000C, sont ininflammables et le film est incombustible et permet tent donc la décoration de panneaux classe M1 (classement CSTB) sans compromettre ce classement, ils ont une bonne résistance aux acides dilués, résistent au gel, ne subis- sent aucune altération due aux agent a atmosphériques. REVENDICATIONS 1. Procédé de préparation de peintures et vernis, caractérisé par le fait qu'on prépare d'abord une solution aqueuse sequsstrante, destinée à passiver la soude caustique, contenant un composé ou colloïde à fonction acide et une base volatile en excès, destinée à neutraliser cette fonction acide et à donner à cette solution un pli élevé, par exemple de 9 à 9,5, puis on mélange, en agitant, cette solution sequestrante au latex de polychloroprène et, à ce mélange, on ajoute de la soude caustique en excès, la pré- paration s'achevant par un lavage à l'eau et chauffage à température modérée. 2. Procédé selon la revendication 1, dans lequel on utilise, comme collolde à fonction acide, la gomme laque. 3. Procédé selon l'une des revendications 1 ou 2, dans lequel on utilise, comme base volatile, l'aminométhyl- propanol. 4. Peinture ou vernis obtenu par le procédé selon la revendication t, présentant la formule suivante 500 parties en poids de latex de polychloroprbse 535 " " de solution GL 170 " n de soude caustique 325 n n d'émulsion urée-formol 40 " " de paraffine chlorée